(57)【要約】      （修正有）【課題】浸透乾燥型オフセットインキ組成物に関するものであり、高速オフセット輪転印刷機上では乳化安定性に優れ、インキ供給元ローラーからの転移性が良く、しかも汚れ耐性を兼ね備えた浸透乾燥型オフセットインキ組成物を提供する。【解決手段】顔料、バインダー樹脂、植物油類および／または植物油エステル、石油系溶剤を主成分とするオフセット印刷用インキ組成物において、平均二次粒子径０．０５〜１０μｍおよびＢＥＴ比表面積２０〜４００ｍ2／ｇを特徴とする非晶質の湿式親水性シリカを０．１〜１０重量％含有する浸透乾燥型オフセット印刷用インキ組成物で、１０〜４０重量％の湿式親水性シリカを、バインダー樹脂、植物油および/または植物油エステルよび/または石油系溶剤でプレミックスおよび分散した組成物にし、その組成物を調整工程でインキ全量に対し１〜２５重量％添加した浸透乾燥型オフセット印刷用インキ組成物。【選択図】なし【特許請求の範囲】
【請求項１】
顔料と、バインダー樹脂と、植物油類および／または植物油エステルと、石油系溶剤とを混合、分散し得られるインキ組成物中間体に、湿式親水性シリカ分散体を混合してなる浸透乾燥型オフセット印刷用インキ組成物であって、下記（１）〜（３）を特徴とする浸透乾燥型オフセット印刷用インキ組成物。
（１）湿式親水性シリカ分散体が、湿式親水性シリカと、バインダー樹脂と、
植物油類、植物油エステルおよび石油系溶剤からなる群より選択される１以上の化合物とを分散してなる湿式親水性シリカ分散体である。
（２）湿式親水性シリカ分散体全量中、湿式親水性シリカが１０〜４０重量％である。
（３）浸透乾燥型オフセット印刷用インキ組成物全量中、湿式親水性シリカが０．１〜１０重量％である。
【請求項２】
バインダー樹脂が、重量平均分子量１００００〜２０００００およびトレランス２２〜４９重量％
であるロジン変性フェノール樹脂であることを特徴とする請求項１記載の浸透乾燥型オフセット印刷用インキ組成物。
【請求項３】
請求項１又は２記載の浸透乾燥型オフセット印刷用インキを、基材に印刷してなる印刷物。
【発明の詳細な説明】
【技術分野】
【０００１】
本発明は、浸透乾燥型オフセットインキ組成物に関するものであり、高速オフセット輪転印刷機上では乳化安定性に優れ、インキ供給元ローラーからの転移性が良く、しかも汚れ耐性を兼ね備えた浸透乾燥型オフセットインキ組成物に関するものある。
【背景技術】
【０００２】
近年オフセット印刷業界では、印刷時の省人化、省力化、自動化、高速化の要求が高まってきていることに合わせて、様々な印刷条件下においてトラブルレスで長時間安定して高品位な印刷物が得られる印刷インキが望まれている
【０００３】
特に、コミック、週刊誌、新聞印刷等を行うオフセット輪転印刷機は高速化が進んでおり、特に新聞印刷機では、従来は５００〜６００ｍ／分であったものが、例えば８００〜９００ｍ／分と５割強スピードアップしてきている。
【０００４】
オフセット水有り印刷では、インキがインキ元から複数のローラーを経由して版面に供給され、湿し水も供給装置から複数のローラーを経由して版面に供給される。版面の画線部は親油性であるのでインキが受理され、版面の非画線部は湿式であるので湿し水で被覆されることにより、紙面に画像が形成される。供給されるインキ量と供給される湿し水量が不均衡な場合、印刷トラブルが発生することがある。例を挙げると、版面の非画線部において湿し水が不足すると地汚れが発生する。
【０００５】
また、湿し水が過剰に供給されると、水棒絡み、水目、濃度変動、フライング、ローラー余り、ローラー剥げ等の深刻な印刷トラブルが誘発される。これらの印刷トラブルを防止し、優れた印刷紙面を再現する為には、印刷機上でのインキと湿し水の乳化状態を制御し、水幅（印刷機あるいは紙面に対して湿し水に起因するトラブルが発生しない水上がり量の幅）を拡大する印刷インキの処方設計が必要である。近年、オフセット印刷機の性能向上に伴う高速印刷化が益々進行すると共に、印刷用紙の古紙利用比率が上昇しているので、インキと湿し水の需給バランスが変化し、最適かつ安定した乳化状態を保持することが困難になっている。
【０００６】
特に、安定した乳化状態を保持するために、インキが水を取り込み過ぎる過乳化と呼ばれる現象を起こしてはならない。過乳化するインキを使用すると、印刷時に版面の非画線部において湿し水が不足している状態になるため地汚れが発生しやすくなる。更にはローラー上でインキが過乳化していると、インキの粘着性が失われている状態のため、ローラー間の転移性が悪くなり、湿し水過剰時でも起こるローラー余りやフライングも発生しやすくなる。
【０００７】
また、表面が荒くコーティング処理がされていない新聞用更紙は、湿し水を吸収しやすい。印刷中に版面上で必要量の湿し水量を保持するためには、予め湿し水供給装置からの供給量を多くして印刷する傾向がある。版面上への湿し水の供給量が多い状態が続くと、インキは版面上で多くの水を取り込むことになり、過乳化しやすくなる。
【０００８】
新聞輪転機を用いて印刷する際のインキ供給方式としては、壷方式とポンプを用いて一定量のインキをインキ元ローラーへ供給するデジタルインキポンプ方式の２種類が現在主流となっており、どちらの方式もインカー部へのインキ供給は、供給部の２つのローラー（受渡しローラーとインキ元ローラー）に速度差をつけて数ミクロンのインキ膜厚を安定して転移させる方式が多くなってきている。
【０００９】
このような新聞輪転機では、速度差のあるローラー間で安定して転移していくために、インキは硬い方が良く、具体的には高粘度、低流動である方が良いとされる。一方、湿し水供給についてもスパイラルブラシやスプレーダンプナー装置を用いた供給方式が一般的であり、商業印刷の連続給水方式と比較して湿し水供給量が多くなることからインキと湿し水が関与する乳化適性に関してのトラブルが多い。
【００１０】
特に、植物油類が主体の新聞インキは、湿し水を使用するオフセット印刷において、水と油の反発が大きくなることから、適正な乳化性能をインキに付与することが非常に難しい。樹脂の選択により、水の取り込み性能を補わなければ、印刷機上でインキ中に取り込めなかった過剰の水が印刷機のローラーを親水化させローラーストリッピングが引き起こされる。そのため、インキの基本設計としては樹脂の選択などにより高乳化率にして、インキが過剰水を取り込める設計にしておく必要がある。
【００１１】
また、高乳化樹脂を使用するとインキがローラー上や版面上で必要以上に湿し水を取り込んでしまう過乳化現象が発生することにより、地汚れが発生しやすくなるだけでなく、転移性が損なわれ、ローラー余りやフライングが発生しやすくなるため、乳化抑制剤としての効果が高い粉末状シリカの一種である湿式親水性シリカを一定量添加して過乳化を抑制している。
【００１２】
粉末状シリカの種類には乾式親水性シリカ、乾式疎水性シリカ等もあるが、湿式親水性シリカは、従来より流動性抑制と乳化抑制の両立に適した材料として使用されてきた。
【００１３】
シリカの製法には湿式法と乾式法の大きく２つの製法がある。湿式法とは、ケイ酸ソーダ水溶液の酸またはアルカリ金属塩による中和、分解反応によりシリカの析出を行ったものであり、乾式法とは、高温気相反応によりシリカの析出を行ったものである。このように合成されたシリカは、二酸化ケイ素の粒子が集まって、連続的に網の目のような微細な孔を形成しているが、湿式法で合成されたシリカは、この微細な孔の内側に、水分等が吸着されているのが特徴であり、一般的には５％以上の吸着水分を保有している。一方、乾式法では吸着水分が一般的には２％以下とされる。
【００１４】
また、上記のように合成されたシリカは、通常表面に多くの水酸基を持つ構造のため親水性を示すが、表面処理をして水酸基をメチル基等に置換することで疎水性にすることもできる。従って、湿式親水性シリカとは、湿式法で合成され、疎水性にするための表面処理が行われていない親水性のシリカのことを指す。
【００１５】
湿式親水性シリカは水分等が吸着された構造になっているため、高熱の条件下で使用されると本来の乳化抑制性能が発揮されないという問題がある。しかしながら、インキは必ずプレミックスと呼ばれ、顔料・樹脂・溶剤を均一に混ぜる工程があるが、高熱を掛けないとこれらが均一に混ざらず、その後顔料を樹脂中に微粒子化する分散工程で粗大粒子が残ることにもなり、粗大粒子は版の画線部を削ってしまう版摩耗等のトラブルを誘発する原因となる。この時の顔料分とは、カラーインキで使用する有機顔料、墨インキで使用するカーボンブラックだけでなく、体質顔料と称される湿式親水性シリカを含む無機顔料も入る。従って、湿式親水性シリカは従来の製造法であれば必ず高熱に晒され、本来の乳化抑制性能が発生されず、地汚れの防止ができていなかった。
【００１６】
特許文献１〜３では粉末状シリカを使用したオフセットインキ組成物について開示されている。
【００１７】
特許文献１では、粉末状シリカの添加時の製造工程条件として９０℃以下に限定しているが、近年は４×１機の普及や現像レスサーマルＣＴＰプレートの実用化により、以前より増して分散性が重視される傾向にあるため、９０℃以上でプレミックスを行う必要が多い。本発明では、特許文献１のように、インキ製造時のプレミックス条件を９０℃以下に限定するものではない。
【００１８】
特許文献２では粉末状シリカを含有する記載があるが、この文献では非イオン系界面活性剤で、ＨＬＢ値が、８〜１４のポリオキシエチレンソルビトールテトラ脂肪酸をインキ中に０．０５〜３．０重量％含有することを前提とし、目的も版パイリングによる着肉不良の発生を防ぐものであり、本発明とは目的も請求内容も異なる。
【００１９】
特許文献３では、粉末状シリカを含有する記載があるが、目的がインキの流動性および 経時安定性ならびに印刷時の乳化安定性に使用されるものであり、本発明とは異なっている。また、シリカの分散体についての記載も無い。
【先行技術文献】
【特許文献】
【００２０】
【特許文献１】特開２００５−２４８０５８号公報
【特許文献２】特開２０１１−１９０３００号公報
【特許文献３】特開２０１３−２１６７３５号公報
【発明の概要】
【発明が解決しようとする課題】
【００２１】
本発明は、浸透乾燥型オフセットインキ組成物に関するものであり、特に地汚れ耐性に優れたオフセットインキ組成物に関するものであり、高速オフセット輪転印刷機上で、地汚れの原因となる乳化安定性、インキ供給元ローラーからの転移性、ローラー余り耐性に優れた浸透乾燥型オフセットインキ組成物を提供することを目的とする。
【課題を解決するための手段】
【００２２】
上記課題を解決するために誠意研究した結果、湿式親水性シリカをプレミックス時（顔料分散時）に投入せず、顔料（湿式親水性シリカを除く）と、バインダー樹脂と、植物油と、石油系溶剤とからなる混合物を分散してインキ組成物中間体を得て、次いで、湿式親水性シリカ分散体を投入することでえられる浸透乾燥型オフセットインキ組成物が、本願発明の課題を解決しえることを見出し、本発明を完成するに至った。
【００２３】
すなわち、本発明は、顔料と、バインダー樹脂と、植物油類および／または植物油エステルと、石油系溶剤とを混合、分散し得られるインキ組成物中間体に、湿式親水性シリカ分散体を混合してなる浸透乾燥型オフセット印刷用インキ組成物であって、下記（１）〜（３）を特徴とする浸透乾燥型オフセット印刷用インキ組成物に関する。
（１）湿式親水性シリカ分散体が、湿式親水性シリカと、バインダー樹脂と、
植物油類、植物油エステルおよび石油系溶剤からなる群より選択される１以上の化合物とを分散してなる湿式親水性シリカ分散体である。
（２）湿式親水性シリカ分散体全量中、湿式親水性シリカが１０〜４０重量％である。
（３）浸透乾燥型オフセット印刷用インキ組成物全量中、湿式親水性シリカが０．１〜１０重量％である。
【００２４】
さらに、本発明は、バインダー樹脂が、重量平均分子量１００００〜２０００００およびトレランス２２〜４９重量％
であるロジン変性フェノール樹脂であることを特徴とする上記浸透乾燥型オフセット印刷用インキ組成物に関する。
【００２５】
さらに、本発明は、上記浸透乾燥型オフセット印刷用インキを、基材に印刷してなる印刷物に関する。
【発明の効果】
【００２６】
本発明が提供するオフセットインキ組成物は、コミック、週刊誌、新聞印刷等を行うオフセット輪転印刷に使用される浸透乾燥型オフセットインキにおいて、高速オフセット輪転印刷機上での乳化安定性、インキ供給元ローラーからの転移性、地汚れ耐性に優れたインキを提供することができる。
それにより、印刷紙面の汚れの発生が減少し安定し、紙面検査装置での警告、排紙の頻度を飛躍的に少なくすることができる。また、版摩耗による画線部の着肉劣化も抑えられることから、長時間の印刷でも、最後まで安定した紙面品質を維持することができる。
【発明を実施するための形態】
【００２７】
本発明における浸透乾燥型オフセット印刷用インキ組成物は、顔料と、バインダー樹脂と、植物油類および／または植物油エステルと、石油系溶剤とを混合、分散し得られるインキ組成物中間体に、湿式親水性シリカ分散体を混合してなる浸透乾燥型オフセット印刷用インキ組成物である。
【００２８】
湿式親水性シリカをその他顔料と一度に分散せず、それぞれインキ組成物中間体、湿式親水性シリカ分散体を作成し、混合することで本来湿式親水性シリカが持つ乳化率抑制性能が維持され、印刷安定性が従来よりも高まり、特に汚れに関するトラブルを解決することが出来る。
【００２９】
ここで、湿式親水性シリカ分散体とは、湿式親水性シリカと、バインダー樹脂と、植物油、植物油エステルおよび石油系溶剤からなる群より選択される１以上の化合物（以下植物油等）とを混合し、分散してなる湿式親水性シリカ分散体（以下単にシリカ分散体ということがある）であることが必要である。混合、分散時の温度は７０℃以下であることが好ましい。最低でも植物油、植物油エステルまたは石油系溶剤のいずれか１種類を含有しないと、流動性が低くシリカ分散体を好適に分散することが出来ない。
【００３０】
さらに、湿式親水性シリカ分散体全量中、湿式親水性シリカが１０〜４０重量％であることが必要がある。１０重量％未満ではシリカの有効成分が少ないため、期待する機能を発揮し得ない。さらに、４０重量％を超える場合には、分散が困難で流動性が無くなるため、インキに添加する際に混ざりが悪く、作業性が劣化する。
【００３１】
さらに、浸透乾燥型オフセット印刷用インキ組成物全量中、湿式親水性シリカが０．１〜１０重量％であることが必要である。０．１重量％より少ない添加量だと乳化抑制の効果はなく、１０重量％より多く添加しても乳化抑制の最適範囲を超えてしまい、ローラー剥げや濃度変動等のトラブルが発生しやすくなる。
【００３２】
湿式親水性シリカは、非晶質シリカであって、ＢＥＴ比表面積２０〜４００ｍ2／ｇであることが好ましい。この範囲であれば、インキ製造過程における分散性が容易になるという点で好適である。
また、湿式親水性シリカが本来持つ乳化抑制性能を発揮するという点において、吸着水分が５％以上であることが好ましい。なお、一般的には、湿式法で合成されたシリカは、元来５％以上の吸着水分を保有している。
【００３３】
バインダー樹脂としては、ロジン変性フェノール樹脂、石油樹脂、アルキッド樹脂、ロジン変性アルキッド樹脂、石油樹脂変性アルキッド樹脂、ロジンエステル等が挙げられる。好ましくは、ロジン変性フェノール樹脂を使用する。
【００３４】
ロジン変性フェノール樹脂は、ロジンにフェノール‐ホルムアルデヒド初期縮合物（レゾール樹脂）を反応させた後、多価アルコールでエステル化して得られる。一般的にロジン変性フェノール樹脂のロジンとしては、ガムロジン、ウッドロジン、トールロジン、重合ロジン、不均斉化ロジン、水添ロジンなどが挙げられるが、不均斉化ロジン、水添ロジンはそのままではフェノール‐ホルムアルデヒド初期縮合物と反応せず使用できない。重合ロジンはロジン類を重合して得られる樹脂であり、ロジン単体と比較して高い軟化点を有する特徴があるが、コスト面、性能面から単体で使用することは難しい。
【００３５】
ロジン変性フェノール樹脂の合成に用いられる多価アルコールとしては、例えば２価の１，６−ヘキサンジオール、１，９−ノナンジオール、３−メチル−１，５−ペンタンジオール、２，２−ジエチル−１，３−プロパンジオ−ル、２−ブチル−２−エチル−１，３−プロパンジオール、１，２−シクロヘキサンジオール、ジエチレングリコールなどが、また３価以上のグリセリン、トリメチロールエタン、トリメチロールプロパン、トリエチレングリコール、１，６−ヘキサンジオール、トリメチロールプロパン、ペンタエリスリトール、ジペンタエリスリトール、ソルビトール、イノシトール、セルロースなどが挙げられる。これら多価アルコールは単独または複数を任意の量比で組み合わせて使用することが可能である。多価アルコールは、残存するカルボン酸に対しＯＨ等量として好ましくは０．５〜１．５、より好ましくは０．９〜１．２添加する。多価アルコールの添加量は得られる樹脂の重量平均分子量、粘度、溶剤／植物油類への溶解性、乳化適性に大きく影響を与え、多価アルコールの添加量が上記より少ない場合には反応速度が低下し反応に時間がかかる恐れがあり、多い場合には必要とされる性能が得られない恐れがある。
【００３６】
上記多価アルコールによるエステル化反応の温度としては、１８０〜２８０℃、好ましくは２２０〜２８０℃、より好ましくは２４０〜２７０℃であるのがよく、酸価が１５〜３０位になるまで反応させる。さらに必要に応じて、０〜７５ｋＰａの減圧にて反応させることも可能である。
【００３７】
上記エステル化反応では、触媒を用いることも可能であり、触媒としては、酸性触媒としてｐ−トルエンスルホン酸、ドデシルベンゼンスルホン酸、メタンスルホン酸、エタンスルホン酸等のスルホン酸類、硫酸、塩酸等の鉱酸、トリフルオロメチル硫酸、トリフルオロメチル酢酸、ルイス酸等が、さらにテトラブチルジルコネート、テトライソプロピルチタネート等の金属錯体、酸化マグネシウム、酸化カルシウム、酸化亜鉛等のアルカリ、アルカリ土類金属の酸化物、金属塩触媒等が例示される。これらの触媒は全樹脂中０．０１〜１重量％で２００℃以上の温度で反応させる。しかし、このような条件では反応物が容易に着色するため、還元剤である次亜リン酸、トリフェニルホスファイト、トリフェニルホスフェート等を併用して着色を防止することもできる
【００３８】
フェノール成分としては、フェノール、ｐ−クレゾール、ｐ−ターシャリーブチルフェノール、ｐ−アミルフェノール、ｐ−オクチルフェノール、ｐ−ノニルフェノール、ｐ−ドデシルフェノール、ビスフェノールＡなどのフェノール性水酸基を持つ芳香族化合物が挙げられる。
【００３９】
ホルムアルデヒド成分としては、ホルマリン、パラホルムアルデヒドなどを使用することができる。フェノール成分１モルに対してアルデヒド成分０．５〜３．０モルを常法により付加・縮合反応させる。
【００４０】
前記フェノール‐ホルムアルデヒド初期縮合物は、レゾール型フェノール樹脂であり、フェノール成分とホルムアルデヒド成分に、これらの合計数量１００重量部に対して５〜１００重量部、好ましくは１０〜５０重量部のトルエンまたはキシレンなどの揮発性有機溶剤を添加してアルカリ触媒中で縮合反応させて得ることができる。アルカリ触媒としては、水酸化カリウム、水酸化ナトリウム、水酸化カルシウム、水酸化マグネシウム等が挙げられる。
【００４１】
本発明では、必要に応じて上記ロジン変性フェノール樹脂にロジン変性マレイン酸樹脂、ロジン変性アルキド樹脂、ポリエステル樹脂及び石油樹脂等を加えてもよい。それらは任意に単独または２種類以上を組み合わせて使用できる。
【００４２】
本発明で使用するバインダー樹脂は、酸化が５〜３０（ｍｇＫＯＨ／ｇ）、好ましくは５〜２５（ｍｇＫＯＨ／ｇ）、より好ましくは５〜２０（ｍｇＫＯＨ／ｇ）であることが望ましい。バインダー樹脂の酸化が５（ｍｇＫＯＨ／ｇ）未満であると樹脂の極性が低く、ゲルワニス作成時にアルミキレート等のゲル化剤と反応しないことから、インキの弾性が損なわれ流動過多、網点形状の悪化等印刷品質に影響を与える。また湿し水との乳化適性が劣り、印刷適性に影響を及ぼす。バインダー樹脂の酸化が３０（ｍｇＫＯＨ／ｇ）より大きいと、石油系溶剤、植物油との相溶性に劣り、インキの流動性や経時安定性が悪くなることと、極性が高くなるために過乳化のトラブルを引き起こす原因となる。
【００４３】
また本発明で使用するバインダー樹脂は、環球法による軟化点が１２０〜３００℃、好ましくは１４０〜２７０℃、より好ましくは１５０〜２４０℃であることが望ましい。バインダー樹脂の軟化点が１２０℃未満であるとセットオフ適性が著しく劣り実用的でない。軟化点が３００℃より大きいとインキの流動性が損なわれ印刷適性、転移性が著しく劣る。
【００４４】
本発明において、バインダー樹脂は、重量平均分子量１００００〜２０００００、且つトレランスが２２〜４９重量％のロジン変性フェノール樹脂が好ましく、更に、重量平均分子量２００００〜８００００、且つトレランスが２２〜３０重量％であるロジン変性フェノール樹脂が好ましい。
重量平均分子量が１００００以上ではインキの粘弾性が向上し、２００００００以下ではインキの流動性、光沢が向上する。また、トレランスが２０重量％以上ではインキのセット性が向上し、セットオフ汚れ、ミスチング性能の劣化を防止できる。トレランスが５０重量％以下では、印刷機上での溶剤離脱が防げるため、インキの増粘、流動性の低下、タック上昇による印刷適性の劣化を抑えることができ、さらに光沢が向上する。
【００４５】
本発明におけるトレランスとは、試験管中に樹脂２．５０ｇとＡＦソルベント５号（ＪＸ日鉱日石エネルギー株式会社製、アニリン点８８℃、沸点２８８℃）を５ｇ入れ、適時攪拌しながら５分間で１８０℃に昇温し、溶解したものを２５．０℃まで冷却し、攪拌しつつ０号ソルベントＭ（ＪＸ日鉱日石エネルギー株式会社製）で少量ずつ希釈していき、微濁状態を終点とした時の０号ソルベントＭの量から以下の式によりトレランスの値を求める。
【００４６】
【数１】
2015189914.tif 000002
【００４７】
本発明において、植物油類とは、植物油および／または植物油由来の化合物である植物油エステルのことを指す。植物油とは、グリセリンと少なくとも１つの炭素鎖二重結合もしくは三重結合を持つ不飽和脂肪酸とのトリグリセリドであり、再生植物油もこの中に含まれる。また、植物油エステルとは、トリグリセリドから飽和または不飽和アルコールとをエステル反応させてなる脂肪酸モノエステル、あるいは植物油の脂肪酸とモノアルコールを直接エステル反応させた脂肪酸モノエステルを含む植物油由来の化合物である。
【００４８】
上記の植物油類として代表的ものは、アサ実油、アマニ油、エノ油、オイチシカ油、オリーブ油、カカオ油、カポック油、カヤ油、カラシ油、キョウニン油、キリ油、ククイ油、クルミ油、ケシ油、ゴマ油、サフラワー油、ダイコン種油、大豆油、大風子油、ツバキ油、トウモロコシ油、ナタネ油、ニガー油、ヌカ油、パーム油、ヒマシ油、ヒマワリ油、ブドウ種子油、ヘントウ油、松種子油、綿実油、ヤシ油、落花生油、脱水ヒマシ油などが例示できるとともにそれらの熱重合油および酸素吹き込み重合油なども使用できる。また、本発明ではこれら植物油を単独で用いても良いし、２種以上組み合わせて用いることもできる。
【００４９】
尚、上記植物油においては、ヨウ素価が８０〜１３０（ｍｇ／１００ｍｇ）であることが好ましく、さらに、ヨウ素価が９０〜１１０（ｍｇ／１００ｍｇ）である方がより好ましい。ヨウ素価１３０（ｍｇ／１００ｍｇ）より高くなると、保存容器内でのインキの増粘や流動性の劣化を招きやすい。
【００５０】
尚、植物油エステル製造時に使用するモノアルコールとして代表的なものは、メタノール、エタノール、ｎ−またはｉｓｏ−プロパノール、ｎ，ｓｅｃまたはｔｅｔ−ブタノール、へプチノール、２−エチルヘキサノール、ヘキサノール、オクタノール、デカノール、ドデカノール等の飽和アルコール、オレイルアルコール、ドデセノール、フイセテリアルコール、ゾンマリルアルコール、ガドレイルアルコール、１１−イコセノール、１１−ドコセノール、１５−テトラコセノール等の不飽和脂肪族系アルコールが挙げられる。
【００５１】
植物油エステルは、再生植物油を含む植物油と併用して、インキの全重量に対して１〜２０重量％使用することも可能である。この場合、植物油エステルがインキの全重量に対して２０重量％を超えると、インキが低粘度化することにより印刷適性が劣化する。
【００５２】
本発明における植物油類とは上述した植物油類を用いることが可能であり、植物油類の含有量は印刷インキ組成物の全量に対して１〜６０重量％配合される
【００５３】
また、本発明において石油系溶剤とは、芳香族炭化水素の含有量が１重量％以下の原油由来の溶剤であり、沸点が２６０〜３５０℃、好ましくは２８０℃〜３４０℃の範囲にあることが好ましい。石油系溶剤の沸点が２６０℃以上の場合には、印刷機上でのインキの溶剤蒸発が抑えられ、インキの流動性が向上するため、インキがローラー、ブランケット、版等への転移性が良化する。また、併用する石油系溶剤の沸点が３５０℃以下の場合には、インキの乾燥性に好適である。さらに、石油系溶剤は、アニリン点７５℃〜９５℃が適当である。アニリン点が７５℃〜９５℃の場合には、樹脂を溶解させる能力が好適であり、インキ粘度、流動性を好適に保つことができる。このため地汚れ耐性や、ローラー、版、ブランケットへのインキの堆積を抑えることが可能となる。  このような非芳香族系石油溶剤としては、新日本石油（株）製  ＡＦ５、ＡＦ６等がある。
【００５４】
また、本発明に用いられる顔料としては、任意の無機及び有機顔料が使用できる。無機顔料としては、黄鉛、亜鉛黄、紺青、硫酸バリウム、カドミウムレッド、酸化チタン、亜鉛華、弁柄、アルミナホワイト、炭酸カルシウム、群青、カーボンブラック、グラファイト、アルミニウム粉などがあげられ、有機顔料としては、アゾ系、フタロシアニン系、キナクリドン系、アントラキノン系、ジオキサジン系などオフセットインキに用いられる顔料が相当する。有機顔料に関しては、例えば、銅フタロシアニン系顔料（Ｃ．Ｉ．Ｐｉｇｍｅｎｔ Ｂｌｕｅ １５、１５：１、１５：２、１５：３、１５：４、１５：６、Ｃ．Ｉ．Ｐｉｇｍｅｎｔ Ｇｒｅｅｎ ７、３６）、モノアゾ系顔料（Ｃ．Ｉ．Ｐｉｇｍｅｎｔ Ｒｅｄ ３、４、５、２３、４８：１、４８：２、４８：３、４８：４、４９：１、４９：２、５３：１、５７：１）、ジスアゾ系顔料（Ｃ．Ｉ．Ｐｉｇｍｅｎｔ Ｙｅｌｌｏｗ １２、１３、１４、１７、８３）、アントラキノン系顔料（Ｃ．Ｉ．Ｐｉｇｍｅｎｔ Ｒｅｄ １７７）、キナクリドン系顔料（Ｃ．Ｉ．Ｐｉｇｍｅｎｔ Ｒｅｄ １２２、Ｃ．Ｉ．ＰｉｇｍｅｎｔＶｉｏｌｅｔ １９）、ジオキサジン系顔料（Ｃ．Ｉ．Ｐｉｇｍｅｎｔ Ｖｉｏｌｅｔ ２３）などがあげられるが、これらに限定されるものではない。
【００５５】
また、本発明のオフセットインキ組成物は、その他添加剤として、耐摩擦、ブロッキング防止、スベリ、スリキズ防止を目的とする各種添加剤を使用することができ、必要に応じて、レベリング剤、帯電防止剤、界面活性剤、消泡剤、等を添加してもよい。
【００５６】
本発明に使用される基材としては、新聞用更紙だけでなく、コート紙、非塗工紙等のような一般的な印刷用紙が挙げられる。
【００５７】
本発明における酸価（ｍｇＫＯＨ／ｇ）の測定は、ＪＩＳ  Ｋ−５７０１に準拠して行った。
【００５８】
環球法による軟化点の測定は規格試験法において広く採用されている方法であり、ＪＩＳ Ｋ ２０４６があげられる。具体的には試料を充てんした黄銅製環を水浴中に水平に保持し、試料の中心に一定重量の鋼球をのせ、一定速度で浴温を上昇させ、試料が次第に軟化し、鋼球が下降し、ついに厚さ２５ｍｍの位置の底板に達したときの温度計の示度をもって軟化点とするものである。
【００５９】
本発明において、重量平均分子量は、東ソー(株)製ゲルパーミエイションクロマトグラフィ（ＨＬＣ−８０２０。以下ＧＰＣと称す。）で測定した。検量線は標準ポリスチレンサンプルにより作成した。溶離液はテトラヒドロフランを、カラムにはＴＳＫｇｅｌ  ＳｕｐｅｒＨＭ−Ｍ（東ソー(株)
製）３本を用いた。測定は流速０．６ｍｌ／分、注入量１０μｌ、カラム温度４０℃で行った。
【００６０】
本発明における石油系溶剤のアニリン点(℃)とは、 等容量のアニリンと試料とが均一な溶液として存在する最低温度（アニリンと試料とが完全に溶け合っている状態から，温度を下げて両者が分離して濁りを生じる温度）のことであり、ＪＩＳ  Ｋ−２２５６に準拠して行ったものである。また、石油系溶剤の沸点の測定はＪＩＳ  Ｋ−２２５４に準拠して行っており、沸点とは蒸留した時に５０％留出した時の温度のことを指す。
【実施例】
【００６１】
以下に、実施例により本発明をさらに詳細に説明するが、以下の実施例は本発明の権利範囲を何ら制限するものではない。なお、本発明において、「部」は、「重量部」を表し、「％」は「重量％」を表す。
【００６２】
（フェノール樹脂製造例）
撹拌機、冷却器、温度計をつけた４つ口フラスコにｐ−オクチルフェノール１０００部、３５％ホルマリン８５０部、９３％水酸化ナトリウム６０部、キシレン１０００部を加えて、９５℃で４時間反応させる。その後６Ｎ塩酸１２５部、水道水１０００部の塩酸溶液を添加し、撹拌、静置し、上層部を取り出し、不揮発分５１％のレゾールタイプフェノール樹脂のキシレン溶液２０００部を得て、これをレゾール液Ｙとした。
【００６３】
（ロジン変性フェノール樹脂（樹脂Ａ）製造例）
撹拌機、水分分離器付き冷却器、温度計をつけた４つ口フラスコに、ガムロジン（荒川化学製「中国ロジンＸ」）１５００部を仕込み、窒素ガスを吹き込みながら２００℃で溶解し、レゾール液Ｙを１６００部添加し、キシレンを除去しながら２３０℃で４時間反応させた後、グリセリン１１５部を仕込み４時間反応させ、無水マレイン酸７５部を仕込み２５０〜２６０℃でエステル化して、重量平均分子量１２５００、酸価２０、軟化点１５５℃、濁点８０℃のロジン変性フェノール樹脂Ａ（以下、樹脂Ａと称す）を得た。
【００６４】
（ロジン変性フェノール樹脂ワニス（ワニスＢ）製造例）
撹拌機、水分離器付還流冷却器、温度計付き４つ口フラスコに、前記樹脂Ａ４５部、大豆油３９部、大豆油脂肪酸のノルマルブチルエステル１５部、ＡＬＣＨ（川研ファインケミカル（株）製ゲル化剤）１部を仕込み、１９０℃で１時間加熱撹拌してロジン変性フェノール樹脂ワニスＢ（以下、ワニスＢと称す）を得た。
【００６５】
（ギルソナイト樹脂ワニスの製造)
コンデンサー、温度計、及び攪拌機を装着した四つ口フラスコにＥＲ−１２５（アリゾナケミカル社製）を４０.０部、大豆油６０．０部を仕込み、１４０℃に昇温させ、同温度で６０分間攪拌し、ギルソナイト樹脂ワニスを得た。
【００６６】
（湿式親水性シリカ分散体製造例１）
湿式親水性シリカ「ニップシールＬＰ」（東ソー・シリカ製）を１５部、ワニスＢを７０部、大豆油１５部を７０℃以下でハイスピードミキサーを用いて撹拌し、その後ロール温度が６０℃の三本ロールで分散（グラインドメーターにて粒子径を測定し、発生した線の本数が７．５μｍで３本以下）して、湿式親水性シリカ分散体（以下シリカ分散体Ｃ１と称す）を得た。
【００６７】
（湿式親水性シリカ分散体製造例２）
湿式親水性シリカ「ニップシールＬＰ」（東ソー・シリカ製）を４０部、ワニスＢを４５部、大豆油１３部、植物油エステル２部を７０℃以下でハイスピードミキサーを用いて撹拌し、その後ロール温度が６０℃の三本ロールで分散（グラインドメーターにて粒子径を測定し、発生した線の本数が７．５μｍで３本以下）して、湿式親水性シリカ分散体（以下シリカ分散体Ｃ２と称す）を得た。
【００６８】
得られたワニスＢを下記表１の配合（分散体Ｃと調整溶剤を除く）で三本ロールを用いて分散後、得られた分散体Ｃを添加してハイスピードミキサーを用いて撹拌し、Ｌ型粘度計粘度にて９．５〜１０．５Ｐａ・ｓになるよう調整し、浸透乾燥型オフセットインキ組成物の実施例１〜６を得た。プレミックス時の温度は１００℃で行い、三本ロール分散時のロール温度は全て６０℃とした。分散体Ｃ投入時のベースインキの温度は７０℃以下、コンパウンドの温度は常温の２５℃である。
【００６９】
下記表１におけるＡＦソルベント６号は、新日本石油（株）製、アニリン点９４℃、沸点が３０９℃の溶剤であり、既定の粘度に合わせるための調整溶剤として使用している。
【００７０】
下記表１における有機ベントナイトとは、モンモリロナイトという鉱物を主成分とし、他に石英や雲母、長石、ゼオライト等を副成分とする物質であり、流動性を抑制するために添加している。
【００７１】
【表１】
2015189914.tif 000003
【００７２】
同様に、下記表２の配合で、三本ロールで分散後、ハイスピードミキサーを用いて撹拌し、Ｌ型粘度計粘度にて９．５〜１０．５Ｐａ・ｓになるよう調整し、浸透乾燥型オフセットインキ組成物の比較例１〜４を得た。プレミックス時の温度は１００℃の時と７０℃の時で行い、三本ロール分散時のロール温度は全て６０℃とした。
【００７３】
【表２】
2015189914.tif 000004
【００７４】
＜性能評価試験１  練和度＞
上記実施例、比較例の配合にてハイスピードミキサーで１０分攪拌後、ＢＵＨＬＥＲ製 ＣＨ−９２４０ Ｕｚｗｉｌｌ 油圧式３本ロールミルを用い、６０℃、９ｂａｒの条件下で分散を行ない、その際の粒子径をグラインドメーターにて測定し、その際に発生した線の本数が３本となる粒子径を比較した。粒子径が小さいほど分散しやすいことを示す。
（評価基準）
○：粒子経７．５μ以下
△：粒子経１０．０μ以下
×：粒子経１０.０μ以上
実用レベルは「○」である。
【００７５】
＜性能評価試験２  インキ流動性＞
インキピペットに一定量の試験インキを測り盛り、水平に置いたガラス板上に滴下し、直ちに垂直に立てる。その後、１０分間でインキが流れた長さを測定する。値が小さいほど流動性抑制効果があり、壷垂れ、濃度変動、レールからの自然吐出抑制効果が高いことを示す。
（評価基準）
○：７０ｍｍ以下
△：７０ｍｍ以上、１２０ｍｍ未満
×：１２０ｍｍ以上
実用レベルは「○」である。
【００７６】
＜性能評価試験３  乳化率＞
インキ１０ｇをディスパーで攪拌しながら蒸留水１０ｇを徐々に添加し、１２００ｒｐｍ、３分間強制乳化させる。その後、銅板上でナイフベラを用いて余分な水をかき取り、カールフィッシャー水分系にて乳化率を測定し、以下の評価基準に基づいて評価を行った。
（評価基準）
○：５％以上、１５％未満
△：１５以上、２０％未満
×：２０％以上
【００７７】
＜性能評価試験４  インキ転移性＞
東浜精機株式会社２Ｎ−７５０型印刷機にて実際に印刷して評価を実施した。一般的な絵柄、濃度にて、地汚れが解消するスプレーダンプナー値から１０ポイント上げて連続３０００部印刷後、更に続けて１０ポイント上げて３０００部印刷し、その時の濃度の変化から以下の評価基準に基づいて評価を実施した。
（評価基準）
○：濃度変化の平均が、スプレーダンプナー１０ポイント上昇で±０．０５以下、２０ポイント上昇で±０．１以下
△：濃度変化の平均が、スプレーダンプナー１０ポイント上昇で±０．１１以下、２０ポイント上昇で±０．２以下
×：濃度変化の平均が、スプレーダンプナー１０ポイント上昇で±０．２１以下、２０
ポイント上昇で±０．３以下
【００７８】
＜性能評価試験５  汚れ＞
東浜精機株式会社２Ｎ−７５０型印刷機にて実際に印刷して評価を実施した。一般的な絵柄にて、スプレーダンプナー値２０で濃度合わせ行い、５００部ごとにダンプナー値を５ポイントずつ下げてダンプナー値マイナス１０まで連続３０００部印刷後機械を停止し、紙面が汚れ始めるダンプナー値を目視評価した。
（評価基準）
○：スプレーダンプナー値マイナス１０で汚れが見られない
△：スプレーダンプナー値０〜マイナス１０で汚れが見られた
×：スプレーダンプナー値０〜１５で汚れが見られた
（印刷条件）
印刷機：東浜精機株式会社２Ｎ−７５０型印刷機（湿し水供給機構：スプレー供給方式）
版：平版用ＣＴＰ版  ＨＮ−Ｎ（富士フィルム株式会社製）
用紙：王子製紙株式会社  ＳＬ紙
印刷速度：１２万部／時
湿し水：東洋インキ株式会社製  ＮＥＷＳＫＩＮＧ  ＡＬＫＹ（湿し水中濃度  ０．５容量％）
【００７９】
＜性能評価試験６  版摩耗＞
東浜精機株式会社２Ｎ−７５０型印刷機にて実際に印刷して評価を実施した。一般的な絵柄にて、スプレーダンプナー値２０で濃度合わせ行った後、連続５００００部印刷した後に、版面と紙面の版摩耗の状態を確認、目視評価した。
（評価基準）
○：版面、紙面ともに傾向が見られない。
△：版面では傾向が見られたが、紙面には傾向が見られない。
×：版面、紙面ともに傾向が見られた。
（印刷条件）
印刷機：東浜精機株式会社２Ｎ−７５０型印刷機（湿し水供給機構：スプレー供給方式）
版：平版用ＣＴＰ版  ＨＮ−Ｎ（富士フィルム株式会社製）
用紙：王子製紙株式会社  ＳＬ紙
印刷速度：１２万部／時
湿し水：東洋インキ株式会社製  ＮＥＷＳＫＩＮＧ  ＡＬＫＹ（湿し水中濃度  ０．５容量％）
【００８０】
性能評価試験結果を表３に示す。
【００８１】
【表３】
2015189914.tif 000005
【００８２】
表３の結果より、練和性、流動性、乳化率、インキ転移性、汚れ、版摩耗耐性について全てでバランス良く、優れているのは実施例であることが分かった。
【００８３】
以上の本発明に関する実施例により、インキの乳化抑制を最適に行えることで、高速オフセット輪転印刷機において地汚れ耐性に優れ、従来よりも練和性が向上して版摩耗耐性にも優れる浸透乾燥型オフセットインキ組成物を提供することを見出した。